(57)【要約】【課題】パーティクルボードに突板を作業性よく接着でき、硬度の向上した表面を有し、木目の鮮やかな優れた複合パーティクルボードを製造する方法および該方法によって得られる複合パーティクルボードを提供する。【解決手段】複合パーティクルボードを製造する方法であって、下プレス盤７上に敷き盤５を介して木材チップ２ｂと接着剤３との混合物からなる基部木材チップ層１ｂを敷設し、該基部木材チップ層１ｂの上に上記混合物に含まれる接着剤３と同一の接着剤３が表裏面に塗布された突板４を載置し、加熱下に上、下プレス盤６、７によって加圧し、上記突板４とパーティクルボードとが一体化されてなる複合パーティクルボードの製造方法。および該複合パーティクルボードＡ。【選択図】図５
2008173806.tif 000002
【特許請求の範囲】
【請求項１】
複合パーティクルボードを製造する方法であって、下プレス盤上に敷き盤を介して木材チップと接着剤との混合物からなる基部木材チップ層を敷設し、該基部木材チップ層の上に上記混合物に含まれる接着剤と同一の接着剤が表裏面に塗布された突板を載置し、加熱下に上、下プレス盤によって加圧し、上記突板とパーティクルボードとが一体化されてなる複合パーティクルボードの製造方法。
【請求項２】
上記基部木材チップ層の上に淡色木材チップと上記接着剤との混合物からなる淡色木材チップ層を敷設し、この淡色木材チップ層の上に上記接着剤と同一の接着剤が表裏面に塗布された突板を載置し、加熱下に加圧してなる請求項１に記載の複合パーティクルボードの製造方法。
【請求項３】
下プレス盤上に敷き盤を介して木材チップと接着剤との混合物からなる基部木材チップ層を敷設し、該基部木材チップ層の上に上記混合物に含まれる接着剤と同一の接着剤が表裏面に塗布された突板を載置し、加熱下に上、下プレス盤によって加圧し、上記突板とパーティクルボードとが一体化してなる複合パーティクルボード。
【請求項４】
上記基材木材チップ層の上に淡色木材チップと接着剤との混合物からなる淡色木材チップ層をさらに積層してなる請求項３に記載の複合パーティクルボード。
【発明の詳細な説明】
【技術分野】
【０００１】
本発明は、複合パーティクルボードに関する。さらに詳しくは、突板と複合された複合パーティクルボードの製造方法およびそれによって得られる複合パーティクルボードに関する。
【背景技術】
【０００２】
突板は、大径の原木をスライサーで突くようにして外周面に沿ってスライスする、いわゆる“かつらむき”をして得られる。例えば、節のないラジアンパイン等、針葉樹の原木を略０．１〜１．５ｍｍの薄さでスライスされたものであり、このようにして得られた突板を、合板、パーティクルボード、ＭＤＦ（中密度繊維板）等木質基材に貼り付けて、表面にきれいな木目や色合いを与え、化粧性をよくすることにより、各種用途に使用される。
【０００３】
一方、製材工場から廃棄される端材や種々の廃材等を破砕して木材チップとし、この木材チップに接着剤や他の樹脂成分等を添加、混合し、加熱下に加圧、接着して得られるパーティクルボードは、軽量で加工性がよく、また、無垢の板材や合板と比べて安価であることから広く利用され、上記突板で化粧して建築用内装材、家具用等の材料として使用されている。
【０００４】
また、下記特許文献１には、木材薄片あるいは木質繊維のいずれか一方、あるいはそれらの混合物を集積し、成形一体化した木質板材の表層のみを、アセチル化された木材薄片あるいは木質繊維のいずれか一方、あるいはそれらの混合物を用いて構成された木質板材が開示され、表層がアセチル化されているため、木質板材内部への水分の浸透を防ぐことができるとの効果が記載されている。
【特許文献１】特開平７−１２４９１３号公報（第１〜３頁、第１図）
【発明の開示】
【発明が解決しようとする課題】
【０００５】
上記パーティクルボード、あるいは特許文献１に記載の木質板材は、通常、ボード体の表面に化粧材を貼着して製品とされる。この表面を化粧する工程は、例えば、パーティクルボードの場合、パーティクルボードの表面に突板を接着する工程と、接着された突板の表面を木目が鮮やかに出るように塗装する工程とからなり、突板表面をクリア塗料あるいは着色クリア塗料で化粧することにより、化粧性とともに、堅牢性も付与され、建築用内装材、家具用等の材料として、出窓のカウンター、テーブルの天板等として用いられる。
【０００６】
しかしながら、上記化粧されたパーティクルボードの製造は、上記したように、パーティクルボードに突板を貼着する工程と突板の表面を塗装する工程との２工程からなるため、作業性が悪く、生産性に劣るという問題がある。本発明はこのような問題を解決して、パーティクルボードの表面に突板を作業性よく接着することができるとともに、硬度の向上した表面を有し、木目の鮮やかな優れた複合パーティクルボードを製造する方法および該方法によって得られる複合パーティクルボードを提供することを、その課題とする。
【課題を解決するための手段】
【０００７】
上記課題を解決するために、本発明においては、つぎのような技術的手段を講じている。すなわち、請求項１に記載の発明によれば、複合パーティクルボードを製造する方法であって、下プレス盤上に敷き盤を介して木材チップと接着剤との混合物からなる基部木材チップ層を敷設し、該基部木材チップ層の上に上記混合物に含まれる接着剤と同一の接着剤が表裏面に塗布された突板を載置し、加熱下に上、下プレス盤によって加圧し、上記突板とパーティクルボードとが一体化されてなる複合パーティクルボードの製造方法が提供される。
【０００８】
上記突板としては、一般的に、アメリカンパイン、松、杉、ヒノキ等の針葉樹の原木丸太を厚さが０．１〜１．５ｍｍ、好ましくは、０．２〜１．０ｍｍにスライスしたものが用いられる。また、木材チップとしては、とくに限定されず、ラワン由来のチップ等、濃色のものも用いることができる。
【０００９】
上記接着剤としては、通常、熱硬化性樹脂が用いられ、かかる熱硬化性樹脂は、加熱により硬化して木材チップどうしを接着させるとともに、該木材チップは突板ともしっかりと接着される。上記熱硬化性樹脂としては、加熱により硬化するとともに、透明な接着層を与える樹脂、例えば、ウレタン系、メラミン系、尿素メラミン系、フェノール系等の透明性樹脂をあげることができる。また、上プレス盤と下プレス盤の加熱温度は、１００〜２００℃とされ、加熱圧力は、８〜５０ｋｇ／ｃｍ2、好ましくは、８〜３０ｋｇ／ｃｍ2とされる。このとき、要すれば、上プレス盤のプレス面にフッ素樹脂系等の剥離剤がコーティングされる。同様に、要すれば、敷き盤の表面にフッ素樹脂系等の剥離剤がコーティングされる。
【００１０】
請求項２に記載の複合パーティクルボードの製造方法は、請求項１に記載の発明に加えて、上記基部木材チップ層の上に淡色木材チップと上記接着剤との混合物からなる淡色木材チップ層を敷設し、この淡色木材チップ層の上に上記接着剤と同一の接着剤が表裏面に塗布された突板を載置し、加熱下に加圧される。淡色木材チップは、薄茶色、肌色、薄ねずみ色等のチップであれば、とくに限定されず用いられる。
【００１１】
請求項３に記載の発明によれば、下プレス盤上に敷き盤を介して木材チップと接着剤との混合物からなる基部木材チップ層を敷設し、該基部木材チップ層の上に上記混合物に含まれる接着剤と同一の接着剤が表裏面に塗布された突板を載置し、加熱下に上、下プレス盤によって加圧し、上記突板とパーティクルボードとが一体化してなる複合パーティクルボードが提供される。
【００１２】
請求項４に記載の複合パーティクルボードは、請求項３に記載の発明に加えて、上記基材木材チップ層の上に淡色木材チップ層を積層し、上記接着剤が表裏面に塗布された突板を載置し、加熱下に上、下プレス盤によって加圧し、上記突板とパーティクルボードとが一体化してなる。
【発明の効果】
【００１３】
請求項１に記載の発明にかかる複合パーティクルボードの製造方法は、下プレス盤上に敷き盤を介して基部木材チップ層を敷設し、該基部木材チップ層の上に上記基部木材チップ層に含まれる接着剤と同一の接着剤が表裏面に塗布された突板を載置し、加熱下に加圧し、上記基部木材チップ層を圧締するパーティクルボードの形成と突板との複合、および突板の表面への接着剤のコーティングが同時に行われるため、従来、パーティクルボードに突板を貼り、その後突板の表面をコーティングして２工程で行われていたパーティクルボードの製造を１回の工程で、効率よく行うことができる。また、接着剤も共通して使用できるため、コストの削減も図ることができる。
【００１４】
請求項２に記載の複合パーティクルボードの製造方法は、請求項１に記載の複合パーティクルボードの製造方法の有する効果に加えて、上記基部木材チップ層の上に淡色木材チップと上記接着剤を含む淡色木材チップ層を敷設し、この淡色木材チップ層の上に上記接着剤と同一の接着剤が表裏面に塗布された突板を載置し、加熱下に加圧してなるため、接着剤でコーティングした薄い突板から、淡色木材チップを圧締して形成された淡色の木材チップ圧締層が透けて見え、突板の木目が淡色チップ圧締層をバックグラウンドとして鮮やかに浮かび上がり、意匠性に優れた複合パーティクルボードを１工程で製造することができる。
【００１５】
請求項３に記載の発明にかかる複合パーティクルボードは上記のとおりであり下プレス盤上に敷き盤を介して木材チップと接着剤との混合物からなる基部木材チップ層を敷設し、該基部木材チップ層の上に上記混合物に含まれる接着剤と同一の接着剤が表裏面に塗布された突板を載置し、加熱下に上、下プレス盤によって加圧し、上記突板とパーティクルボードとが一体化してなり、冷却して、上プレス盤を取り去った後、突板の表面が接着剤によってコーティングされているため、強度が向上した突板で化粧された複合パーティクルボードとすることができる。
【００１６】
請求項４に記載の複合パーティクルボードは、請求項３に記載の複合パーティクルボードに加えて、上記基材木材チップ層の上に淡色木材チップ層を積層し、上記接着剤が表裏面に塗布された突板を載置し、加熱下に上、下プレス盤によって加圧し、上記突板とパーティクルボードとが一体化してなるため、薄い突板を通して淡色木材チップ圧締層が透けて見えるため、突板の木目が淡色木材チップ圧締層をバックグラウンドとして鮮やかに浮かび上がり、意匠性に優れた複合パーティクルボードとすることができる。
【発明を実施するための最良の形態】
【００１７】
以下、本発明にかかる複合パーティクルボードの製造方法において、基部木材チップ層の上に淡色木材チップ層を積層した実施形態について図面を参照して詳細に説明する。図１に示すように、まず、下プレス盤７に載置された敷き盤５の上に、図示しないホッパー等に貯留された木材チップ２ｂを散布し、その後、上記木材チップ２ｂに接着剤３をスプレイ等、公知の塗布手段によってスプレイし、基部木材チップ層を形成する。上記木材チップ２ｂはとくに、限定されず、例えばラワン等の濃色の木材チップを用いることもできる。
【００１８】
図２は、本発明の複合パーティクルボードの製造方法にかかる上記基部木材チップ層１ｂの構成を模式的に示す説明図である。図２に示すように、上記敷き盤５の上に散布された木材チップ２ｂと接着剤３との混合物からなる基部木材チップ層１ｂは上記敷き盤５の全面に敷設される。なお、図２において、上記木材チップ２ｂと接着剤３とは、部分的に拡大して示されている。
【００１９】
さらに、図３に示すように、上記基部木材チップ層１ｂの上に薄茶色、肌色、薄ねずみ色等、淡色の木材チップ２ａを散布し、接着剤３をスプレイする。このようにして、基部木材チップ層１ｂの上に淡色の木材チップ２ａと接着剤３とからなる淡色木材チップ層１ａが積層され、この淡色木材チップ層１ａの上に表裏面に接着剤３が塗布された突板４を載置する。上記接着剤３は、上記２層の木材チップ層を形成する際に用いたものと同じ接着剤３であるため、突板４は淡色木材チップ層１ａに馴染みよく接着する。
【００２０】
上記のようにして敷き盤５の上に積層された基部木材チップ層１ｂと淡色木材チップ層１ａの上に上記突板４を載置し、加熱下に加圧する。図４は、上記のように構成され、上プレス盤６と下プレス盤７とによって加熱下に加圧する本発明にかかる複合パーティクルボードの製造方法を模式的に示す部分断面図である。このとき、加熱温度は、１００〜２００℃とされ、加熱圧力は、８〜５０ｋｇ／ｃｍ2、好ましくは、８〜３０ｋｇ／ｃｍ2とされる。そして、図４に白抜き矢印で示すように、上プレス盤６と下プレス板７とで、上記条件下にホットプレスすることによって、淡色木材チップ層１ａと基材木材チップ層１ｂとはそれぞれ、約１／１０に圧縮され、淡色木材チップ圧締層、基材木材チップ圧締層が形成される。
【００２１】
ホットプレス後、敷き板５を取り去り、所用寸法にカット、例えば１ｍ×２ｍとすることによって、パーティクルボードの表面が突板４で化粧され、さらに突板４の表面が接着剤３でコーティングされた本発明にかかる複合パーティクルボードを得ることができる。図５は上記複合パーティクルボードＡを示す斜視図である。図５に示されるように、基材木材チップ層１ｂは圧縮されて基材木材チップ圧締層１１ｂを形成し、淡色木材チップ圧締層１１ａにしっかりと圧着するとともに、淡色木材チップ圧締層１１ａは接着剤３によって突板４に接着し、一体化する。
【００２２】
突板４は、薄く、淡色木材チップ圧締層１１ａが透けて見えるため、突板４の木目が淡色木材チップ圧締層１１ａをバックグラウンドとして鮮やかに浮かび上がり、パーティクルボードを見栄えよく化粧することができる。また、突板４の表面も接着剤３によってクリアにコーティングされ、表面硬度が向上しているため、建築用内装材や家具、建具等、種々の範囲に応用し得る複合パーティクルボードＡを提供することができる。
【図面の簡単な説明】
【００２３】
【図１】本発明の複合パーティクルボードの製造方法の最初の工程を模式的に示す説明図である。
【図２】本発明の複合パーティクルボードの製造方法にかかる基部木材チップ層の構成を模式的に示す説明図である。
【図３】上記基部木材チップ層の上に淡色の木材チップを散布し、接着剤をスプレイする工程を模式的に示す説明図である。
【図４】上記基部木材チップ層と淡色木材チップ層と突板とを加熱下に加圧する本発明にかかる複合パーティクルボードの製造方法を模式的に示す部分断面図である。
【図５】本発明にかかる複合パーティクルボードを示す斜視図である。
【符号の説明】
【００２４】
Ａ          本発明にかかる複合パーティクルボード
１ａ        淡色木材チップ層
１１ａ      淡色木材チップ圧締層
１ｂ        基材木材チップ層
１１ｂ      基材木材チップ圧締層
２ａ        淡色木材チップ
２ｂ        木材チップ
３          接着剤
４          突板
５          敷き盤
６          上プレス盤
７          下プレス盤
【図１】
2008173806.tif 000003
【図２】
2008173806.tif 000004
【図３】
2008173806.tif 000005
【図４】
2008173806.tif 000006
【図５】
2008173806.tif 000007